СПОСОБ ЭЛЕКТРОДИФФУЗИОННОЙ ТЕРМООБРАБОТКИ ПОЛЫХ ДЕТАЛЕЙ

2
Способ электродиффузионной обработки полых деталей, включающий нагрев до 830-1190 К, анодную поляризацию током плотностью от 0,1 до 25,0 А/дм в солевом расплаве (электролите) в течение 1,5-3,0 ч со вспомогательным электродом и охлаждение, отличающийся тем, что предварительно проводят герметизацию нижнего торца обрабатываемой детали с помощью заглушки; внутрь детали помещают вспомогательный электрод и осуществляют загрузку солевого расплава (электролита) до уровня на 2,5-3,5 мм ниже верхнего торца обрабатываемой детали, а после обработки солевой расплав выливают и заглушку удаляют.